Средство, обладающее противоопухолевой активностью на основе нанокомпозитов арабиногалактана с селеном, и способы получения таких нанобиокомпозитов
AGENT WITH ANTITUMOR ACTIVITY BASED ON ARABINOGALACTAN NANOCOMPOSITES WITH SELENIUM AND METHODS FOR PREPARIATION OF SUCH NANOBIOCOMPOSITES

Изобретение относится к химико-фармацевтической промышленности, фармакологии, медицине и ветеринарии, в частности фармакологии и онкологии, и может быть использовано для торможения развития опухолей эпителиального происхождения (карцином), в частности карциномы Эрлиха, и касается получения нанокомпозитов элементного селена на основе полисахарида арабиногалактана, которые обладают противоопухолевой активностью.
Разработанные нанокомпозиты могут быть использованы в практической медицине и ветеринарии в качестве высокоэффективных противоопухолевых средств.
Известен способ получения нанокомпозита элементного селена на основе полисахаридов - средства, обладающего противоопухолевой активностью (US 20130029931 А1) [Patent US 2013029931 "Pleurotus tuber-regium polysaccharide functionalized nano-selenium hydrosol with anti-tumor activity and preparation method thereof.", кл. A61K 31/715; A61P 35/00, опубликовано 31.01.2013 г.], где в качестве стабилизирующей высокомолекулярной матрицы ультрадисперсных селенсодержащих систем используется полисахарид, полученный из грибов Pleurotus tuber-regium, который и сам обладает противоопухолевой активностью [Zhang М., Cheung Р.С., Zhang L./ "Evaluation of mushroom dietary fiber (nonstarch polysaccharides) from sclerotia of Pleurotus tuber-regium (Fries) singer as a potential antitumor agent." J Agric Food Chem. 2001 Oct; 49(10): 5059-62].
Синтез селеновых нанокомпозитов из полисахаридов этих грибов осуществляют следующим образом.
-1
-1
-1
-1
-1
-1
При комнатной температуре и атмосферном давлении смешивают водные растворы витамина С и полисахаридов Pleurotus tuber-regium, затем при равномерном перемешивании по каплям добавляют водный раствор диоксида селена или селенита. Полученный в результате гидрозоль полисахаридов Pleurotus tuber-regium, функционализированных наноселеном, включает полисахариды Pleurotus tuber-regium в концентрации 10-1000 мг⋅л (0.001-0.1%); витамин С в концентрации 0.02-20 ммоль⋅л (0.00035-0.35%); наноселен в концентрации 0.005 ммоль⋅л (0.0395%), либо полисахариды Pleurotus tuber-regium в концентрации 10-800 мг⋅л (0.001-0.08%); витамин С в концентрации 0.01-2.00 ммоль⋅л (0.000176-0.0352%); наноселен в концентрации 0.1 ммоль⋅л (0.00079%).
Полученный продукт может сохраняться в виде золя в водном растворе при 2-10°С. Этот способ имеет ряд недостатков.
1. В качестве источника полисахарида - матрицы для стабилизации селеновых наночастиц - используется гриб Pleurotus tuber-regium, дикорастущий в тропических зонах Африки, Азии и Австралии, промышленное выращивание которого не налажено, что принципиально ограничивает промышленное изготовление селенового нанокомпозита.
2. Грибной полисахарид, используемый для получения селеновых нанокомпозитов, не стандартизован, его строение не установлено.
3. Отсутствие избирательного проникновения у получаемых селеновых наночастиц в ядро опухолевой клетки.
4. Необходимость хранения полученного препарата в виде растворенного в воде золя.
5. Нестойкость полученного нанокомпозита (нет результатов по долговременному хранению).
6. Необходимость хранения препарата в условиях холодильника.
7. Есть данные о размере и форме функционализированных наноселеном только частиц полисахарида, но нет данных о размерности частиц самого селена, их дисперсности и мономорфности.
Наиболее близким к предлагаемому способу является способ получения селенсодержащих нанокомпозитов на основе галактозосодержащих полисахаридов (включая арабиногалактан) с антиоксидантными свойствами и гепатопротекторным эффектом [заявка РФ на изобретение №2013159311], однако в данном случае ничего не известно о противоопухолевых свойствах как самих галактозосодержащих полисахаридов (включая арабиногалактан), так и получаемых из них нанокомпозитных субстанций с элементным селеном.
Этот способ имеет ряд недостатков, главными из которых являются необходимость введения в реакционную смесь дополнительных потенциально агрессивных и токсичных восстанавливающих или окисляющих реагентов (борогидрид натрия, гидразин-гидрат, перекись водорода), а также проведение процесса синтеза нанокомпозитов при повышенных температурах.
Задачей предлагаемого изобретения является создание новых препаратов, обладающих противоопухолевой активностью, включающих нанокомпозиты селена и арабиногалактана, на основе рационального синтеза (без нагревания и дополнительных потенциально агрессивных и токсичных восстанавливающих или окисляющих реагентов) нанокомпозитов элементного селена в арабиногалактановой матрице. И затем провести их исследование на предмет получения на их основе средства, обладающего противоопухолевой активностью.
Технический результат достигается тем, что такой рациональный синтез проводят либо на основе арабиногалактана-сырца, выделяемого промышленно из древесины лиственницы (без процедуры специальной очистки этот полисахарид конъюгирован с полифенолами, в частности, биофлавоноидами [Б.Г. Сухов и др. Известия академии наук. Серия химическая. 2014. №9. С. 2189-2194], обладающими выраженными восстанавливающими свойствами), либо селеносодержащие нанобиокомпозиты можно получить на основе специально очищенного арабиногалактана, но только в среде восстанавливающих растворителей (диметилсульфоксида, или формамида, или другого восстанавливающего растворителя), последние в этом случае выполняют роль восстановителя ионов селена, и во всех случаях реакция идет при комнатной температуре (20-25°С). Целевые нанокомпозиты элементного селена и арабиногалактана представляют собой наночастицы нуль-валентного селена с размером частиц 0.5-250 нм (в зависимости от условий получения, см. примеры ниже), стабилизированные нетоксичной полисахаридной матрицей - арабиногалактаном в виде стабильных порошков, и, как показано ниже, они обладают противоопухолевым действием с избирательным проникновением в ядро опухолевой клетки. По-видимому, мягкие условия образования нанобиокомпозитов селена сохранили структуру галактозосодержащей полисахаридной матрицы, что в результате привело к созданию ценных противоопухолевых препаратов.
Отличительной особенностью разработанных нанокомпозитов селена является их водорастворимость, биосовместимость, рецептор-опосредованные трансмембранные свойства по отношению к живой клетке, иммуномодулирующие свойства, пролонгированность биологического действия, что позволяет получать селеновые нанокомпозиты с высокой степенью биологической доступности, способные избирательно проникать в ядро опухолевой клетки (что проявляется в максимуме противоопухолевой эффективности при минимуме побочных действий) и обладающие возможностью длительного хранения в сухом порошкообразном виде.
Технический результат достигается также тем, что для образования при комнатной температуре нанокомпозитов, представляющих собой наночастицы элементного селена с размером 0.5-250 нм (в зависимости от условий получения), стабилизированных макромолекулами арабиногалактана, в качестве исходного селеносодержащего сырья берут диоксид селена - ангидрид селенистой кислоты, или водорастворимые соли этой кислоты (например, селенит натрия, или калия, или другой водорастворимой соли селенистой кислоты). Промышленно доступный арабиногалактан-сырец (представляет собой конъюгаты арабиногалактана и полифенолов, в частности биофлавоноидов, обладающих высокими электроно-восстанавливающими свойствами [Егорова Е.М., Ревина А.А. Журн. физ. химии. 2003. Т. 77. №9. С. 1683-1692]) реагирует с диоксидом селена или селенитами в водном растворе, а специально очищенный в мягких условиях на полиамидной колонке от полифенолов арабиногалактан - в растворе диметилсульфоксида (ДМСО), или формамида, или другого восстанавливающего растворителя, которые не только являются растворителями, но и восстанавливают молекулы диоксида селена или солей селенистой кислоты до элементарного селена.
Преимуществами заявляемых методов получения нанокомпозитов элементного селена и арабиногалактана от известных методов является отсутствие дополнительных, специально вводимых восстанавливающих реагентов (в случае арабиногалактана-сырца роль восстанавливающих реагентов выполняют уже находящиеся в макромолекулах арабиногалактана природные полифенолы, в частности флавоноиды, а в случае проведения синтеза на основе очищенного арабиногалактана в растворе восстанавливающих растворителей (диметилсульфоксид, или формамид, или другой способный к легкому окислению растворитель) последние выполняет одновременно функцию как растворителя всех реагентов, так и восстановителя прекурсоров селена до его нульвалентного состояния). Кроме того, в заявляемых методах синтеза нанокомпозитов элементного селена и арабиногалактана не требуется дополнительных затрат энергии - реакция осуществляется при комнатной температуре.
Техническим результатом настоящего изобретения является получение в сухом порошкообразном виде стабильных водорастворимых нанокомпозитов (содержащих в макромолекулах арабиногалактана наночастицы селена), которые обладают противоопухолевой активностью. На основе этих композитов готовится противоопухолевое средство, представляющее собой водные растворы этих нанокомпозитов, нормированные по содержанию селена (см. примеры ниже).
Синтез селенонанобиокомпозитов осуществляется следующим образом. Для получения стабильных наночастиц элементного селена к раствору товарного арабиногалактана-сырца в воде или чистого арабиногалактана в диметилсульфоксиде добавляли раствор диоксида селена (или водорастворимых солей селенистой кислоты) соответственно в воде или в диметилсульфоксиде. В случае использования водных растворов арабиногалактана-сырца и диоксида селена добавляли также водный раствор аммиака до нейтральной реакции. Реакцию в обоих случаях проводили при комнатной температуре (20-25°С). Образующуюся субстанцию арабиногалактана с инкапсулированными в его макромолекулы наночастицами селена осаждали этиловым спиртом, или ацетоном, или другим смешивающимся с водой органическим растворителем, промывали тем же растворителем, фильтровали и сушили.
Содержание селена в полученных образцах нанокомпозитов составляет 0.5-60.0% (в зависимости от исходного соотношения арабиногалактан/предшественник селена и от других условий синтеза - см. примеры). По данным электронной микроскопии, селен в наноразмерной форме, стабилизированной арабиногалактаном, имеет размеры частиц от 0.5 до 250 нм (в зависимости от способа получения - см. примеры).
Дифрактограммы композитов характеризуют ренгеноаморфное состояние как арабиногалактана, так и элементного селена.
По данным просвечивающей электронной микроскопии, полученные нанокомпозиты содержат наночастицы селена сферической или почти сферической формы.
Предлагаемый способ получения нанокомпозитов элементного селена и арабиногалактана характеризуется следующими преимуществами:
- арабиногалактан-сырец (конъюгат арабиногалактана с природными полифенолами, в частности флавоноидами), а также чистый арабиногалактан, используемые для синтеза нанокомпозитов селена, являются стандартизованными товарными продуктами;
- селенсодержащие нанокомпозиты получаются из доступного и дешевого сырья хорошо воспроизводимым в промышленности рациональным способом, их получение отличается простотой в техническом исполнении и экономичностью, так как не требует применения дополнительных специальных восстанавливающих реагентов, энергозатрат на нагревание и связанных с этим повышенных затрат рабочего времени;
- полученные нанокомпозиты элементного селена на основе арабиногалактана сохраняют структурную организацию и водорастворимость, удобны при хранении, выдерживают длительное хранение в сухом виде и способность к повторному растворению в воде после хранения;
- полученные нанокомпозиты элементного селена и арабиногалактана обладают противоопухолевой активностью, как показано на примере асцитной карциномы Эрлиха, при этом продолжительность жизни животных (белые мыши) увеличивалась на 47%, а торможение опухоли приведении вышеуказанных нанокомпозитов достигало 67,4%.
- полученные нанокомпозиты элементного селена и арабиногалактана способны к целевой доставке в ядро опухолевой клетки.
На рисунке 1 представлено типичное фото селеновых наночастиц в арабиногалактане, полученное с помощью просвечивающей электронной микроскопии.
На рисунке 2 представлена типичная ренгенодифрактограмма нанокомпозита элементный селен - арабиногалактан (фазы как арабиногалактана, так и селена рентгеноаморфны).
На рисунке 3А представлено отсутствие свечения клеток асцитной карциномы Эрлиха через 24 часа инкубации, эпифлюоресценции DIH-M с фильтром Nikon TRITC, ув. 400×.
На рисунке 3Б представлено яркое свечение ядер клеток асцитной карциномы Эрлиха после инкубации с нанокомпозитом элементного селена и арабиногалактана в дозе 7.5 мг/л в пересчете на Se через 24 часа инкубации, эпифлюоресценции DIH-M с фильтром Nikon TRITC, ув. 400×.
На рисунке 4А показаны клетки асцитной карциномы Эрлиха без признаков дегенеративных изменений, контрольная группа, окраска Hoechst 33342, эпифлюоресценции DIH-M с фильтром Nikon DAPI, ув. 400×.
На рисунке 4Б показаны клетки асцитной карциномы Эрлиха опытной группы №3 (доза селена 7.5 мг/кг), большое количество дегенеративных форм, окраска Hoechst 33342, эпифлюоресценции DIH-M с фильтром Nikon DAPI, ув. 400×.
На рисунке 5 представлена Таблица влияния нанокомпозита элементного селена и арабиногалактана на развитие асцитной карциномы Эрлиха. (Примечание к Таблице. Разница с контролем статистически значима: * - при Р<0.001; ** - при Р<0.01.)
Пример 1.
2
Арабиногалактан-сырец (0.85 г) растворяли в 3.5 мл воды и к нему приливали раствор SeO m≈0.008 г в 0.5 мл воды при постоянном перемешивании в течение 15 мин при комнатной температуре 20-25°С. После смешивания растворов реагентов видимых изменений не наблюдалось. Затем доводили рН раствора до 7.0, добавляя по каплям (≈60 мкл) 25% водный раствор аммиака. Реакционная смесь изменяла окраску с соломенно-желтой на розоватую. Контроль за величиной рН среды осуществляли с помощью иономера ЭВ-74. Реакционную смесь выдерживали для завершения химической реакции 30 минут, затем проводили осаждение полученного нанокомпозита в 15 мл этанола с последующим фильтрованием через воронку Шотта под вакуумом. Осаждение повторяли, нанокомпозит фильтровали и высушивали в эксикаторе над безводным свежепрокаленным карбонатом кальция до постоянного веса.
Выход полученного нанокомпозита составил 91%, содержание селена в нанокомпозите - 0.5%. Нанокомпозит рентгеноаморфный. Частицы селена имеют размеры 0.5-3.2 нм (средний размер 1.2 нм) по данным просвечивающей электронной микроскопии.
Пример 2.
2
Навеску арабиногалактана-сырца (0.5 г) растворяли в 2.5 мл воды и к нему приливали раствор SeO m≈0.05 г в 0.5 мл воды при постоянном перемешивании в течение 30 мин при комнатной температуре 20-25°С. При смешивании растворов видимых изменений не наблюдалось. Затем доводили рН раствора до 7.0, добавляя по каплям 25% водный раствор аммиака (≈175 мкл). Реакционная смесь изменяла окраску с соломенно-желтой на ярко-красную. Контроль за величиной рН среды вели с помощью иономера ЭВ-74. Реакционную смесь выдерживали для завершения химической реакции 30 минут, затем проводили осаждение полученного нанокомпозита в 15 мл этанола с последующим фильтрованием через воронку Шотта под вакуумом. Осаждение повторяли, нанокомпозит фильтровали и высушивали в эксикаторе над безводным свежепрокаленным карбонатом кальция до постоянного веса.
Выход полученного нанокомпозита составил 87%, содержание селена в нанокомпозите - 2.5%. Нанокомпозит рентгеноаморфный. Частицы селена имеют размеры 0.7-4.6 нм (средний размер 2.5 нм) по данным просвечивающей электронной микроскопии.
Пример 3.
2
3
Арабиногалактан-сырец (0.85 г) растворяли в 3.5 мл воды и к нему приливали раствор NaSeO (можно использовать другие водорастворимые соли селенистой кислоты) (0.036 г) в 0.5 мл воды при постоянном перемешивании в течение 15 мин при комнатной температуре 20-25°С. Реакционная смесь изменяла окраску с соломенно-желтой на розоватую. Реакционную смесь выдерживали для завершения химической реакции 30 минут, затем проводили осаждение полученного нанокомпозита в 15 мл ацетона с последующим фильтрованием через воронку Шотта под вакуумом. Осаждение повторяли, нанокомпозит фильтровали и высушивали в эксикаторе над безводным свежепрокаленным карбонатом кальция до постоянного веса.
Выход полученного нанокомпозита составил 90%, содержание селена в нанокомпозите -1,73%. Нанокомпозит рентгеноаморфный. Частицы селена имеют размеры 1.2-6.0 нм (средний размер 2.5 нм) по данным просвечивающей электронной микроскопии.
Пример 4.
2
2
Чистый (без полифенолов) арабиногалактан (0.2 г) растворяли в 2 мл диметилсульфоксида, при перемешивании добавляли 0.1 г SeO при комнатной температуре 20-25°С. Через 0.5 часа образовавшийся нанокомпозит осаждали 5 мл этанола, промыли 3 раза по 5 мл тем же спиртом от непрореагировавшего SeO и других продуктов реакции. Осадок фильтровали через стеклянный фильтр Шотта и высушивали в эксикаторе над безводным свежепрокаленным карбонатом кальция до постоянного веса.
Выход полученного нанокомпозита в виде порошка бледно-оранжевого цвета составил 92.3%, содержание селена в нанокомпозите - 6.5%. Нанокомпозит рентгеноаморфный. Частицы селена имеют размеры 5.0-50.0 нм (средний размер 25 нм) по данным просвечивающей электронной микроскопии.
Пример 5.
2
2
Чистый (без полифенолов) арабиногалактан (0.2 г) растворяли в 3 мл диметилсульфоксида, при перемешивании добавляли 0.2 г SeO при комнатной температуре 20-25°С. Через 3.5 часа образовавшийся продукт высадили в 10 мл ацетона, промыли 3 раза по 5 мл тем же растворителем от непрореагировавшего SeO. Осадок фильтровали через стеклянный фильтр Шотта и высушивали в эксикаторе над безводным свежепрокаленным карбонатом кальция до постоянного веса.
Выход полученного нанокомпозита в виде порошка бледно-оранжевого цвета составил 82.4% с содержанием селена 60%.
Нанокомпозит рентгеноаморфный. Частицы селена имеют размеры 7-60 нм (средний размер 6.5 нм) по данным просвечивающей электронной микроскопии.
Пример 6.
2
3
Чистый (без полифенолов) арабиногалактан (0.2 г) растворяли в 2 мл диметилсульфоксида, при перемешивании добавляли 0.1 г KSeO при комнатной температуре 20-25°С. Через 0.5 часа образовавшийся нанокомпозит осаждали в 15 мл этанола. Промывали декантацией 4 раза по 5 мл этанола. Осадок фильтровали через стеклянный фильтр Шота и высушивали в эксикаторе над безводным свежепрокаленным карбонатом кальция до постоянного веса.
Выход полученного нанокомпозита в виде порошка светло коричнего цвета составил 87.4% с содержанием селена 4%.
Нанокомпозит рентгеноаморфный. Частицы селена имеют размеры 5.0 - 250.0 нм (средний размер 70.0 нм) по данным просвечивающей электронной микроскопии.
Пример 7.
2
3
Чистый (без полифенолов) арабиногалактан (0.4 г) растворяли в 5 мл формамида, при перемешивании добавляли 0.2 г KSeO при комнатной температуре 20-25°С. Через 0.5 часа образовавшийся нанокомпозит осаждали в 20 мл этанола. Промывали декантацией 4 раза по 5 мл этанола. Осадок фильтровали через стеклянный фильтр Шота и высушивали в эксикаторе над безводным свежепрокаленным карбонатом кальция до постоянного веса.
Выход полученного нанокомпозита в виде порошка бледно-коричневого цвета составил 90.0%, с содержанием селена 5%.
Нанокомпозит рентгеноаморфный. Частицы селена имеют размеры 10.0-55.0 нм (средний размер 25.0 нм) по данным просвечивающей электронной микроскопии.
Пример 8.
Синтезированные по примерам 1-7 нанокомпозиты хранили при комнатной температуре в укупоренной таре. Через год нанокомпозиты сохраняют 100% водорастворимость, при этом средний размер и степень дисперсности селеновых наночастиц сохраняют свои первоначальные значения в соответствии с примерами 1-7.
Пример 9.
Для приготовления средства с противоопухолевой активностью нанокомпозит растворяли в стерильной воде до получения раствора нанокомпозита 20% концентрации, затем полученный раствор нормировали по содержанию селена (см. примеры ниже).
Пример 10.
Культуру перепрививаемого штамма асцитной карциномы Эрлиха, приобретенную в питомнике Федерального государственного учреждения науки «Государственный научный центр вирусологии и биотехнологии «Вектор» (Россия, Новосибирская область, поселок Кольцово), ветеринарный сертификат 254 №0336050 от 28 июля 2010 г., инкубировали с раствором нанокомпозита элементного селена и арабиногалактан в стерильной воде в дозе 2.5 мг, 5 мг и 7.5 мг на литр (в пересчете на Se) в питательной среде RPMI-1640 (ПанЭко) при 37°С в течение 24 часов, контрольную группу - без добавления нанокомпозита.
Оценку эффекта воздействия на культуру опухолевых клеток и распределение нанокомпозита элементного селена и арабиногалактана проводили с использованием световой микроскопии в комбинированном режиме (дифференциальный интерференционный контраст + флюоресценция). Как известно, наноструктурированные селенсодержащие соединения на основе арабиногалактана способны к флюоресценции в широком диапазоне длин волн - от 405 до 514 нм [Шурыгина И.А., Родионова Л.В., Шурыгин М.Г., Сухов Б.Г., Кузнецов С.В., Попова Л.Г., Дремина Н.Н. Конфокальная микроскопия в изучении влияния оригинальных проферментных наногликоконъюгатов элементного селена на регенерацию опорных тканей // Известия Российской академии наук. Серия физическая. 2015. Т. 79. №2. С. 280-282].
Готовили мазки, визуализацию свечения проводили на исследовательском микроскопе Nikon Eclipse 80i с приставкой для эпифлюоресценции DIH-M с фильтром Nikon TRITC (возбуждение 528-553 нм, дихроичное зеркало 565 LP, эмиссия 590-650 нм).
Установлено, что у контрольной группы свечения клеток асцитной карциномы Эрлиха через 24 часа инкубации не обнаружено (Рис. 3А). На Фиг. 3Б представлено яркое свечение ядер клеток асцитной карциномы Эрлиха после инкубации с нанокомпозитом элементного селена и арабиногалактана в дозе 7.5 мг в пересчете на Se на кг через 24 часа инкубации (светятся проникшие в опухолевые клетки наночастицы элементного селена, обладающие люминесцентными свойствами полупроводниковых "квантовых точек").
Таким образом, в настоящем примере представлено избирательное накопление селенового нанокомпозита в ядре опухолевых клеток.
Пример 11.
Эксперименты были проведены на белых нелинейных мышах массой тела 20-25 г, самцах (N=80), в осенне-зимний период, разводимых в виварии научно-исследовательского противочумного института Сибири и Дальнего Востока (ветеринарный сертификат 254 №0336050 от 28.07.2010). Культуру перепрививаемого штамма асцитной карциномы Эрлиха приобрели в питомнике Федерального государственного учреждения науки «Государственный научный центр вирусологии и биотехнологии «Вектор» (Россия, Новосибирская область, поселок Кольцово), ветеринарный сертификат 254 №0336050 от 28 июля 2010 г. Все исследования выполнены в соответствии с этическими требованиями по работе с экспериментальными животными, которые изложены в следующих регламентирующих документах: «Хельсинская декларация всемирной медицинской ассоциации» (2000); «Руководство по экспериментальному (доклиническому) изучению новых фармакологических веществ» (2005); «правила лабораторной практики» (приложение к приказу министерства здравоохранения Российской Федерации №708 от 23 августа 2010 г.)
6
Всем животным внутрибрюшинно вводили культуру перепрививаемого штамма асцитной карциномы Эрлиха в дозе 3×10 клеток в 0.2 мл физиологического раствора. Контрольной группе вводили только культуру перепрививаемого штамма асцитной карциномы Эрлиха. Опытным группам через 24 часа после перепрививки вводили внутрибрюшинно раствор нанокомпозита элементного селена и арабиногалактана в стерильной воде однократно в дозе 2.5 мг, 5 мг и 7.5 мг на кг живой массы (в пересчете на Se).
День забора материала определяли периодом логарифмического увеличения числа клеток (лог-фаза роста опухоли) после появления опухоли в организме, которым явился 10-й день с момента прививки. Определяли объем асцитной жидкости, концентрацию в ней клеток опухоли, морфологические характеристики клеток асцитной карциномы Эрлиха. Органы (печень, сальник, кишечник, переднюю брюшную стенку) заливали в парафин, готовили срезы, депарафинировали, изучали наличие флюоресценции тканей. На специальных группах животных определяли продолжительность жизни животных. Результаты представлены в таблице 1 (рис. 5)Изучение морфологии опухолевых клеток у животных после введения нанокомпозита элементного селена и арабиногалактана продемонстрировало резкое повышение количества форм с признаками дегенерации, в то время как у животных без лечения клетки опухоли не имели дегенеративных изменений. Проведенные исследования демонстрирует Фиг. 4Б, окраска ядерным красителем Hoechst 33342. Для сравнения на Фиг. 4А представлены клетки асцитной карциномы Эрлиха, полученные от мышей контрольной группы на 10 день после перепрививки опухоли. Видны сохранные клетки без признаков дегенеративных изменений. На фиг. 4Б представлены клетки асцитной карциномы Эрлиха, полученные от мышей опытной группы №3 (доза селена 7.5 мг/кг) на 10 день после перепрививки опухоли. Видны множественные дегенеративные формы.
Изучали органы (печень, сальник, кишечник, переднюю брюшную стенку) на наличие флюоресценции селенового нанокомпозита в тканях. Исследование проведено на микроскопе Nikon Eclipse 80i с приставкой для эпифлюоресценции DIH-M с фильтром Nikon TRITC (возбуждение 528-553 нм, дихроичное зеркало 565 LP, эмиссия 590-650 нм). Специфического свечения в органах не зафиксировано, что свидетельствует об избирательном накоплении нанокомпозита элементного селена и арабиногалактана в ядрах опухолевых клеток. Таким образом, установлено достоверное снижение объема асцитной жидкости, концентрации опухолевых клеток и повышение продолжительности жизни животных. Пролонгированность действия подтверждается токсическим эффектом по отношению к опухолевым клеткам через 9 суток после однократного введения разработанного нанокомпозита. Полученный объем информации свидетельствует о выраженной противоопухолевой активности нанокомпозита элементного селена и арабиногалактана с избирательным действием на опухолевые клетки.